(57)【要約】【課題】光沢を人毛に近似させつつ、触感と櫛通り性も良くした人工毛髪用ポリエステル系繊維及びそれを含む頭飾製品を提供する。【解決手段】本発明は、ポリエステル樹脂１００重量部に対して臭素化エポキシ系難燃剤を５〜４０重量部含み、繊維軸方向に対して平行方向の断面において、ポリエステル樹脂中に島状に分散している臭素化エポキシ系難燃剤の凝集体を有し、繊維表面には、粘度が１万〜５０００万ｍｍ2/ｓのジメチルシリコーン系油剤が繊維重量に対して０．０４〜０．４５重量％と、帯電防止剤が繊維重量に対して０．０３〜０．３重量％付着している人工毛髪用ポリエステル系繊維及びそれを含む頭飾製品に関する。【選択図】図１
2015094050.tif 000002
【特許請求の範囲】
【請求項１】
ポリエステル樹脂と臭素化エポキシ系難燃剤を含む人工毛髪用ポリエステル系繊維であって、
前記人工毛髪用ポリエステル系繊維は、ポリエステル樹脂１００重量部に対して臭素化エポキシ系難燃剤を５〜４０重量部含み、前記ポリエステル樹脂は、ポリアルキレンテレフタレート及び/又はポリアルキレンテレフタレートを主体とする共重合ポリエステルであり、
前記人工毛髪用ポリエステル系繊維は、繊維軸方向に対して平行方向の断面において、前記ポリエステル樹脂中に島状に分散している臭素化エポキシ系難燃剤の凝集体を有し、
前記人工毛髪用ポリエステル系繊維の繊維表面には、粘度が１万〜５０００万ｍｍ2/ｓのジメチルシリコーン系油剤が繊維重量に対して０．０４〜０．４５重量％と、帯電防止剤が繊維重量に対して０．０３〜０．３重量％付着していることを特徴とする人工毛髪用ポリエステル系繊維。
【請求項２】
前記人工毛髪用ポリエステル系繊維は、繊維軸方向に対して平行方向の断面において、３６０μｍ2あたりに、針状比が２〜２０且つ対角幅が０．０５μｍ以上である臭素化エポキシ系難燃剤の凝集体を５０個以上有する請求項１に記載の人工毛髪用ポリエステル系繊維。
【請求項３】
前記人工毛髪用ポリエステル系繊維は、酸化アンチモン化合物を１．５重量部以上７重量部未満含有する請求項１又は２に記載の毛髪用繊維束。
【請求項４】
前記人工毛髪用ポリエステル系繊維は、表面粗さＲａが０．０７〜０．２μｍである請求項１〜３のいずれか１項に記載の人工毛髪用ポリエステル系繊維。
【請求項５】
前記帯電防止剤は、カチオン系帯電防止剤及び/又はポリエーテル系帯電防止剤である請求項１〜４のいずれか１項に記載の人工毛髪用ポリエステル系繊維。
【請求項６】
前記ジメチルシリコーン系油剤は、粘度が１０万〜１００万ｍｍ2/ｓである請求項１〜５のいずれか１項に記載の人工毛髪用ポリエステル系繊維。
【請求項７】
請求項１〜６のいずれか１項に記載の人工毛髪用ポリエステル系繊維を含むことを特徴とする頭飾製品。
【請求項８】
前記頭飾製品が、ヘアーウィッグ、かつら、ウィービング、ヘアーエクステンション、ブレードヘアー、ヘアーアクセサリー及びドールヘアーからなる群から選ばれる一種である請求項７に記載の頭飾製品。
【発明の詳細な説明】
【技術分野】
【０００１】
本発明は、人毛の代替品として使用できる人工毛髪用ポリエステル系繊維に関し、詳細には、光沢を人毛に近似させつつ、触感と櫛通り性も良くした人工毛髪用ポリエステル系繊維及びそれを含む頭飾製品に関する。
【背景技術】
【０００２】
従来、ヘアーウィッグ、かつら、ヘアーエクステンション、ヘアーアクセサリー、ドールヘアー等の頭飾製品に用いられる毛髪用繊維材料としては、人毛が用いられていた。近年においては、人毛の入手が困難になったため、人毛から各種人工毛髪用繊維、例えば、モダクリル繊維等のアクリル系繊維、ポリ塩化ビニル系繊維、ポリエステル系繊維等への代替が進んでいる。ポリエステル系繊維等の人工毛髪用繊維は、その繊維表面の光沢が強く、頭飾製品、特にヘアーウィッグ、かつら等の人毛に取り付けるような頭飾製品に用いた場合、人毛との光沢の違いにより頭髪全体として違和感があるという問題があった。
【０００３】
そこで、特許文献１では、光沢を調整する方法として、人工毛髪用ポリエステル系繊維に有機粒子や無機粒子を含有させることにより繊維の艶を調整する技術が提案されている。これは、微粒子により、繊維表面に突起を形成する技術である。
【先行技術文献】
【特許文献】
【０００４】
【特許文献１】特開２００５−４２２３４号公報
【発明の概要】
【発明が解決しようとする課題】
【０００５】
従来の技術において、有機粒子や無機粒子の添加によって、人毛とはかけ離れた触感のがさつきが生じてしまい、人毛に近似した光沢と触感を有する人工毛髪用ポリエステル系繊維を得るのは困難であった。また、従来の技術において、有機粒子や無機粒子の添加によって、櫛通り性も悪くなる傾向があった。
【０００６】
本発明は、上記従来の問題を解決し、光沢を人毛に近似させつつ、触感と櫛通り性も良くした人工毛髪用ポリエステル系繊維及びそれを含む頭飾製品を提供する。
【課題を解決するための手段】
【０００７】
本発明は、ポリエステル樹脂と臭素化エポキシ系難燃剤を含む人工毛髪用ポリエステル系繊維であって、上記人工毛髪用ポリエステル系繊維は、ポリエステル樹脂１００重量部に対して臭素化エポキシ系難燃剤を５〜４０重量部含み、上記ポリエステル樹脂は、ポリアルキレンテレフタレート及び/又はポリアルキレンテレフタレートを主体とする共重合ポリエステルであり、上記人工毛髪用ポリエステル系繊維は、繊維軸方向に対して平行方向の断面において、上記ポリエステル樹脂中に島状に分散している臭素化エポキシ系難燃剤の凝集体を有し、上記人工毛髪用ポリエステル系繊維の繊維表面には、粘度が１万〜５０００万ｍｍ2/ｓのジメチルシリコーン系油剤が繊維重量に対して０．０４〜０．４５重量％と、帯電防止剤が繊維重量に対して０．０３〜０．３重量％付着していることを特徴とする人工毛髪用ポリエステル系繊維に関する。
【０００８】
上記人工毛髪用ポリエステル系繊維は、繊維軸方向に対して平行方向の断面において、３６０μｍ2あたりに、針状比が２〜２０且つ対角幅が０．０５μｍ以上である臭素化エポキシ系難燃剤の凝集体を５０個以上有することが好ましい。上記人工毛髪用ポリエステル系繊維は、表面粗さＲａが０．０７〜０．２μｍであることが好ましい。上記帯電防止剤は、カチオン系帯電防止剤及び/又はポリエーテル系帯電防止剤であることが好ましい。上記ジメチルシリコーン系油剤は、粘度が１０万〜１００万ｍｍ2/ｓであることが好ましい。
【０００９】
本発明は、また、上記の人工毛髪用ポリエステル系繊維を含むことを特徴とする頭飾製品に関する。
【００１０】
上記頭飾製品は、ヘアーウィッグ、かつら、ウィービング、ヘアーエクステンション、ブレードヘアー、ヘアーアクセサリー及びドールヘアーからなる群から選ばれるいずれかの一種であってもよい。
【発明の効果】
【００１１】
本発明は、ポリエステル樹脂と臭素化エポキシ系難燃剤を含む人工毛髪用ポリエステル系繊維の繊維軸方向に対して平行方向の断面において、ポリエステル樹脂中に臭素化エポキシ系難燃剤の凝集体が島状に分散するようにし、繊維表面に、粘度が１万〜５０００万ｍｍ2/ｓのジメチルシリコーン系油剤を繊維重量に対して０．０４〜０．４５重量％と、帯電防止剤を繊維重量に対して０．０３〜０．３重量％付着させることにより、光沢を人毛に近似させつつ、触感と櫛通り性も良くした人工毛髪用ポリエステル系繊維及びそれを含む頭飾製品を提供することができる。
【図面の簡単な説明】
【００１２】
【図１】図１は、本発明の人工毛髪用ポリエステル系繊維の繊維軸方向に対して平行方向の断面における臭素化エポキシ系難燃剤の凝集体の対角幅と最大長を模式的に示した図である。
【発明を実施するための形態】
【００１３】
本発明者らは、上記課題を解決するために鋭意検討を重ねた結果、ポリエステル系繊維の繊維軸方向に対して平行方向の断面において、ポリエステル樹脂中に島状に分散するように臭素化エポキシ系難燃剤の凝集体を形成することで、人工毛髪用ポリエステル系繊維の表面に凹凸が形成され、人毛に近似した柔らかい触感を付与しつつ、光沢を抑制して人毛に近い光沢を実現できることを見出した。さらに、該ポリエステル系繊維において、繊維表面に、粘度が１万〜５０００万ｍｍ2/ｓのジメチルシリコーン系油剤を繊維重量に対して０．０４〜０．４５重量％と、帯電防止剤を繊維重量に対して０．０３〜０．３重量％付着させることにより、櫛通り性が向上することを見出し、本発明に至った。
【００１４】
上記人工毛髪用ポリエステル系繊維は、ポリエステル樹脂及び臭素化エポキシ系難燃剤を含むポリエステル樹脂組成物で構成されている。
【００１５】
上記人工毛髪用ポリエステル系繊維は、繊維軸方向に対して平行方向の断面において、ポリエステル樹脂中に島状に分散している臭素化エポキシ系難燃剤の凝集体を有する。これにより、ポリエステル系繊維の表面に適度に凹凸を形成することができ、柔らかい触感を付与しつつ、光沢を人毛に近似させることができる。繊維軸方向に対して平行方向の断面において、３６０μｍ2あたりに、針状比が２〜２０且つ対角幅が０．０５μｍ以上である臭素化エポキシ系難燃剤の凝集体を５０個以上有することが好ましい。より好ましくは、上記人工毛髪用ポリエステル系繊維は、繊維軸方向に対して平行方向の断面において、３６０μｍ2あたりに、針状比が２．５〜１００/７且つ対角幅が０．０７μｍ以上である臭素化エポキシ系難燃剤の凝集体を４０個以上有し、さらに好ましくは、３６０μｍ2あたりに、針状比が２０/７〜１００/９且つ対角幅が０．０９μｍ以上である臭素化エポキシ系難燃剤の凝集体を１０個以上有する。
【００１６】
本発明において、臭素化エポキシ系難燃剤の凝集体の対角幅とは、繊維軸方向に対して平行方向の断面において、臭素化エポキシ系難燃剤の凝集体の繊維軸方向に対して垂直方向における最大長さをいう。また、本発明において、臭素化エポキシ系難燃剤の凝集体の最大長とは、繊維軸方向に対して平行方向の断面において、臭素化エポキシ系難燃剤の凝集体の繊維軸方向に対して平行方向における最大長さをいう。また、本発明において、臭素化エポキシ系難燃剤の凝集体の針状比とは、臭素化エポキシ系難燃剤の凝集体の最大長と対角幅の比をいう。以下、本発明の人工毛髪用ポリエステル系繊維の繊維軸方向に対して平行方向の断面における臭素化エポキシ系難燃剤の凝集体の対角幅と最大長を模式的に示した図１に基づいて具体的に説明する。図１に示しているように、繊維軸方向Ｄに対して平行方向の断面１００において、ポリエステル樹脂１０中に臭素化エポキシ系難燃剤の凝集体２０が島状に分散している。繊維軸方向Ｄに対して平行方向の断面１００において、臭素化エポキシ系難燃剤の凝集体２０の繊維軸方向Ｄに対して垂直方向における最大長さＷが対角幅であり、臭素化エポキシ系難燃剤の凝集体２０の繊維軸方向Ｄに対して平行方向における最大長さＬが最大長である。そして、臭素化エポキシ系難燃剤の凝集体２０の針状比は、最大長（Ｌ）/対角幅（Ｗ）で示される。
【００１７】
上記人工毛髪用ポリエステル系繊維における臭素化エポキシ系難燃剤の凝集体は、繊維軸方向に対して平行方向の断面を走査電子顕微鏡（ＳＥＭ）等で観察することで確認することができる。また、本発明において、繊維軸方向に対して平行方向の断面のＳＥＭ写真を用いて、臭素化エポキシ系難燃剤の凝集体の針状比、対角幅及び一定面積あたりの個数を測定することができる。本発明において、繊維軸方向に対して平行方向の断面の作製は、例えば、クロスセクションポリッシャー（ＣＰ）装置を使用した断面作製（イオンミリング加工）により行うことができる。形態観察は、電界放出型走査電子顕微鏡（ＦＥ−ＳＥＭ）装置（カールツァイス製「ＵＬＴＲＡ  ｐｌｕｓ」を用い、加速電圧２ｋＶ下で観察することができる。試料の組成像は平均原子番号に依存するため、重元素がある部分では明るく、軽元素がある部分では暗い像が得られる。
【００１８】
上記ポリエステル樹脂は、ポリアルキレンテレフタレート及び/又はポリアルキレンテレフタレートを主体とする共重合ポリエステルである。上記ポリアルキレンテレフタレートとしては、特に限定されないが、例えば、ポリエチレンテレフタレート、ポリプロピレンテレフタレート、ポリブチレンテレフタレート、ポリシクロヘキサンジメチレンテレフタレート等が挙げられる。上記ポリアルキレンテレフタレートを主体とする共重合ポリエステルとしては、特に限定されないが、例えば、ポリエチレンテレフタレート、ポリプロピレンテレフタレート、ポリブチレンテレフタレート、ポリシクロヘキサンジメチレンテレフタレート等のポリアルキレンテレフタレートを主体とし、他の共重合成分を含有する共重合ポリエステル等が挙げられる。本発明において、「主体」とは、５０モル％以上含有される成分のことを意味し、「ポリアルキレンテレフタレートを主体とする共重合ポリエステル」は、ポリアルキレンテレフタレートを５０モル％以上含有する共重合ポリエステルをいう。好ましくは、「ポリアルキレンテレフタレートを主体とする共重合ポリエステル」は、ポリアルキレンテレフタレートを６０モル％以上、より好ましくは７０モル％以上、さらに好ましくは８０モル％以上含有する。
【００１９】
上記他の共重合成分としては、例えばイソフタル酸、オルトフタル酸、ナフタレンジカルボン酸、パラフェニレンジカルボン酸、トリメリット酸、ピロメリット酸、コハク酸、グルタル酸、アジピン酸、スぺリン酸、アゼライン酸、セバシン酸、ドデカン二酸等の多価カルボン酸及びそれらの誘導体、５−ナトリウムスルホイソフタル酸、５−ナトリウムスルホイソフタル酸ジヒドロキシエチル等のスルホン酸塩を含むジカルボン酸及びそれらの誘導体、１，２−プロパンジオール、１，３−プロパンジオール、１，４−ブタンジオール、１，６−ヘキサンジオール、ネオペンチルグリコール、１，４−シクロヘキサンジメタノール、ジエチレングリコール、ポリエチレングリコール、トリメチロールプロパン、ペンタエリスリトール、４−ヒドロキシ安息香酸、ε−カプロラクトン、ビスフェノールＡのエチレングリコールエーテル等が挙げられる。
【００２０】
上記ポリアルキレンテレフタレートを主体とする共重合ポリエステルの具体例としては、例えば、ポリエチレンテレフタレートを主体とし、ビスフェノールＡのエチレングリコールエーテル、１，４−シクロヘキサンジメタノール、イソフタル酸及び５−ナトリウムスルホイソフタル酸ジヒドロキシエチルからなる群から選ばれる一種の化合物を共重合したポリエステル等が挙げられる。
【００２１】
上記ポリアルキレンテレフタレート及び上記ポリアルキレンテレフタレートを主体とする共重合ポリエステルは、単独で用いてもよく、２種以上を組み合わせて用いてもよい。中でも、ポリエチレンテレフタレート、ポリプロピレンテレフタレート、ポリブチレンテレフタレート、又はポリエチレンテレフタレートを主体とし、ビスフェノールＡのエチレングリコールエーテルを共重合したポリエステル、ポリエチレンテレフタレートを主体とし、１，４−シクロヘキサンジメタノールを共重合したポリエステル、ポリエチレンテレフタレートを主体とし、イソフタル酸を共重合したポリエステル、及びポリエチレンテレフタレートを主体とし、５−ナトリウムスルホイソフタル酸ジヒドロキシエチルを共重合したポリエステル等を単独又は２種以上組み合わせて用いることが好ましい。
【００２２】
上記人工毛髪用ポリエステル系繊維は、上記ポリエステル樹脂１００重量部に対し、臭素化エポキシ系難燃剤を５〜４０重量部含む。臭素化エポキシ系難燃剤の含有量が上記範囲内の場合には、臭素化エポキシ系難燃剤がポリエステル樹脂中に島状に分散した凝集体を形成し、触感や光沢調整効果に優れる。臭素化エポキシ系難燃剤の含有量の下限値は、ポリエステル樹脂１００重量部に対して１０重量部以上であることが好ましく、より好ましくは１５重量部以上である。また、臭素化エポキシ系難燃剤の含有量の上限値は、ポリエステル樹脂１００重量部に対して３０重量部以下であることが好ましく、２５重量部以下であることがより好ましい。
【００２３】
上記臭素化エポキシ系難燃剤は、原料としては分子末端にエポキシ基を有する臭素化エポキシ系難燃剤を用いることができるが、臭素化エポキシ系難燃剤の溶融混練後や溶融紡糸後（繊維中）の構造は、特に限定されず、下記化学式（１）に示す構成ユニットと下記化学式（１）の少なくとも一部が改変した構成ユニットの総数を１００モル％とした場合、８０モル％以上が化学式（１）で示す構成ユニットであればよい。上記臭素化エポキシ系難燃剤は、溶融混練後に、構造が分子末端で変化してもよい。例えば、上記臭素化エポキシ系難燃剤の分子末端がエポキシ基以外の水酸基、リン酸、ホスホン酸等に置換されていてもよく、分子末端がポリエステル成分とエステル基で結合していてもよい。また、臭素化エポキシ系難燃剤の分子末端以外の構造の一部が変化してもよい。例えば、臭素化エポキシ系難燃剤の二級水酸基とエポキシ基が結合して分岐構造となっていてもよく、臭素化エポキシ系難燃剤分子中の臭素含有量が大きく変化しなければ、下記化学式（１）の臭素の一部が脱離又は付加されてもよい。
【００２４】
【化１】
2015094050.tif 000003
【００２５】
上記臭素化エポキシ系難燃剤としては、例えば、下記一般式（２）に表されている臭素化エポキシ系難燃剤が好ましく用いられる。下記一般式（２）に表されているような臭素化エポキシ系難燃剤としては、例えば、阪本薬品工業株式会社製の臭素化エポキシ系難燃剤（商品名「ＳＲ−Ｔ２ＭＰ」）等の市販品を用いてもよい。
【００２６】
【化２】
2015094050.tif 000004
【００２７】
但し、上記一般式（２）において、ｍは１〜１０００である。
【００２８】
上記人工毛髪用ポリエステル系繊維において、上記臭素化エポキシ系難燃剤の凝集体は、特に限定されないが、臭素化エポキシ系難燃剤同士の反応を促進する触媒として機能する化合物によって臭素化エポキシ系難燃剤を凝集させて形成することが好ましい。好ましくは、酸化アンチモンやｐＨが３．５以下の酸性リン系化合物などの臭素化エポキシ系難燃剤同士の反応を促進する触媒と臭素化エポキシ系難燃剤を併用することにより、臭素化エポキシ系難燃剤の凝集体を形成することができる。難燃性の観点から、酸化アンチモンと臭素化エポキシ系難燃剤を併用することにより、臭素化エポキシ系難燃剤の凝集体を形成することがより好ましい。
【００２９】
上記人工毛髪用ポリエステル系繊維は、上記ポリエステル樹脂１００重量部に対し、酸化アンチモンを１．５重量部以上７重量部未満含むことが好ましい。上記酸化アンチモンの含有量が上記範囲内の場合、酸化アンチモンが臭素化エポキシ系難燃剤同士の反応の触媒として作用しやすく、臭素化エポキシ系難燃剤がポリエステル樹脂中に島状に分散して適切な大きさと個数の凝集体を形成しやすい。光沢調整効果に優れるという観点から、上記ポリエステル樹脂１００重量部に対し、酸化アンチモンを１．５〜５重量部含むことがより好ましく、１．５〜４重量部含むことがさらに好ましく、１．５〜３重量部含むことがさらにより好ましい。
【００３０】
上記酸化アンチモンとしては、例えば、三酸化アンチモン、四酸化アンチモン、五酸化アンチモン等が挙げられる。これらは１種を用いてもよく、２種以上を組み合わせて用いてもよい。上記人工毛髪用ポリエステル系繊維において、上記臭素化エポキシ系難燃剤及び酸化アンチモンは、光沢を調整する効果を発揮する。なお、上記臭素化エポキシ系難燃剤及び酸化アンチモンは、光沢調整効果に加えて、それぞれ、難燃剤及び難燃助剤としての機能を発揮してもよい。また、上記人工毛髪用ポリエステル系繊維は、本発明の効果を阻害しない範囲内で、臭素化エポキシ系難燃剤以外の他の難燃剤、酸化アンチモン以外の他の難燃助剤を含んでもよい。
【００３１】
他の難燃助剤としては、アンチモン酸金属塩が挙げられる。上記アンチモン酸金属塩としては、特に限定されないが、例えば、アンチモン酸ナトリウム（アンチモン酸ソーダ）、アンチモン酸カリウム等を用いることができる。他の難燃剤としては、例えば、リン含有難燃剤、臭素化エポキシ系難燃剤以外の他の臭素含有難燃剤を用いることができる。上記リン含有難燃剤としては、例えば、リン酸エステルアミド化合物、有機環状リン系化合物等が挙げられる。上記他の臭素含有難燃剤としては、例えば、ペンタブロモトルエン、ヘキサブロモベンゼン、デカブロモジフェニル、デカブロモジフェニルエーテル、ビス（トリブロモフェノキシ）エタン、テトラブロモ無水フタル酸、エチレンビス（テトラブロモフタルイミド）、エチレンビス（ペンタブロモフェニル）、オクタブロモトリメチルフェニルインダン、トリス（トリブロモネオペンチル）ホスフェート等の臭素含有リン酸エステル類、臭素化ポリスチレン類、臭素化ポリベンジルアクリレート類、臭素化フェノキシ樹脂、臭素化ポリカーボネートオリゴマー類、テトラブロモビスフェノールＡ、テトラブロモビスフェノールＡ−ビス（２，３−ジブロモプロピルエーテル）、テトラブロモビスフェノールＡ−ビス（アリルエーテル）、テトラブロモビスフェノールＡ−ビス（ヒドロキシエチルエーテル）等のテトラブロモビスフェノールＡ誘導体、トリス（トリブロモフェノキシ）トリアジン等の臭素含有トリアジン系化合物、トリス（２，３−ジブロモプロピル）イソシアヌレート等の臭素含有イソシアヌル酸系化合物等が挙げられる。中でも、リン酸エステルアミド化合物、有機環状リン系化合物、臭素化フェノキシ樹脂系難燃剤が難燃性に優れている点で好ましい。
【００３２】
上記人工毛髪用ポリエステル系繊維の繊維表面には、粘度が１万〜５０００万ｍｍ2/ｓのジメチルシリコーン系油剤と帯電防止剤が付着している。本発明において、ジメチルシリコーン系油剤の粘度は、ＡＳＴＭ  Ｄ  ４４５−４６Ｔによるウッベローデ粘度計により、２５℃の動粘度（ｍｍ2／ｓ）を測定したものである。
【００３３】
上記人工毛髪用ポリエステル系繊維において、上記ジメチルシリコーン系油剤の付着量は、繊維重量に対して０．０４〜０．４５重量％であり、上記帯電防止剤の付着量は、繊維重量に対して０．０３〜０．３重量％である。これにより、上記人工毛髪用ポリエステル系繊維は、櫛通り性が向上する。上記ジメチルシリコーン系油剤の粘度が１万ｍｍ2/ｓ以上であると、繊維表面が滑りやすくて櫛通り性が良好になる上、キシミも少なく触感が良好になる。上記ジメチルシリコーン系油剤の粘度が５０００万ｍｍ2/ｓ以下であると、繊維表面が滑りやすくて櫛通り性が良好になる上、ベタツキも少なく触感が良好になる。上記ジメチルシリコーン系油剤は、粘度が１０万〜１００万ｍｍ2/ｓであることが好ましい。繊維表面が滑りやすくて櫛通り性が良好になる上、キシミもベタツキもなく優れた触感になる。通常、ポリエステル系繊維は、粘度が１０万ｍｍ2/ｓ未満の油剤で処理した方が、櫛通り性や触感が向上するが、驚くことに、本発明の人工毛髪用ポリエステル系繊維は、粘度が１０万ｍｍ2/ｓ以上のジメチルシリコーン系油剤を付着させた場合、櫛通り性と触感がより向上する、これは、本発明の人工毛髪用ポリエステル系繊維が、繊維軸方向に対して平行方向の断面において、ポリエステル樹脂中に島状に分散している臭素化エポキシ系難燃剤の凝集体を有することに起因すると推測される。上記ジメチルシリコーン系油剤の付着量が繊維重量に対して０．０４重量％以上であると、繊維表面が滑りやすくて櫛通り性が良好になる。上記ジメチルシリコーン系油剤の付着量が繊維重量に対して０．４５重量％以下であると、櫛通り性が良好になる上、ベタツキが少なく触感が良好になり、光沢も高くならず人毛の光沢に近似しやすい。上記帯電防止剤の付着量が繊維重量に対して０．０３重量％以上であると、静電気による絡みが生じることなく、櫛通り性が良好になる。上記帯電防止剤の付着量が繊維重量に対して０．３重量％以下であると、静電気が発生して繊維が絡みやすくなったり、櫛通り性が大きく低下したりすることがない。
【００３４】
上記ジメチルシリコーン系油剤の付着量の上限は、繊維重量に対して、好ましくは０．４重量％以下であり、より好ましくは０．３５重量％以下であり、さらに好ましくは０．２５重量％以下である。上記ジメチルシリコーン系油剤の付着量の下限は、繊維重量に対して、好ましくは０．０４５重量％以上であり、より好ましくは０．０５重量％以上である。上記帯電防止剤の付着量の上限は、繊維重量に対して、好ましくは０．２５重量％以下であり、より好ましくは０．２重量％以下であり、さらに好ましくは０．１５重量％以下である。
【００３５】
上記ジメチルシリコーン系油剤としては、信越化学工業株式会社製の品名「ＫＭ−９７３８」（粘度：１万ｍｍ2/ｓ）及び品名「ＫＭ−７９７」（粘度１０万ｍｍ2/ｓ）、竹本油脂株式会社製の品名「Ｋ９０１」（粘度：１０万ｍｍ2/ｓ）、松本油脂製薬株式会社製の品名「Ｌ油剤」（粘度：５０万ｍｍ2/ｓ）及び品名「Ｍ油剤」（粘度：３０００万ｍｍ2/ｓ）等の市販品を用いてもよい。
【００３６】
上記帯電防止剤は、カチオン系帯電防止剤及び/又はポリエーテル系帯電防止剤であることが好ましい。上記カチオン系帯電防止剤としては、特に限定されないが、例えば、イミダゾリン系帯電防止剤及び第４級アンモニウム塩系帯電防止剤等の公知の帯電防止剤等を用いることができる。第４級アンモニウム塩系帯電防止剤としては、例えば、丸菱油化工業株式会社製の品名「加工油剤  Ｎｏ．２９」等の市販品を用いることができる。上記ポリエーテル系帯電防止剤としては、特に限定されないが、例えば、ポリオレフィン系ブロックとポリエーテル系ブロックとのブロック共重合体からなる帯電防止剤等を用いることができる。上記ポリオレフィン系ブロックを構成するオレフィン系単量体としては、例えばエチレン、プロピレン、１−ブテン等が挙げられる。上記ポリエーテル系ブロックを構成する単量体としては、アルキレンオキシド等が挙げられ、特にエチレンオキシドやプロピレンオキシド等の炭素数が２〜４のアルキレンオキシドが好ましい。上記ポリオレフィン系ブロックとポリエーテル系ブロックとのブロック共重合体からなるポリエーテル系帯電防止剤としては、例えば、丸菱油化工業株式会社製の品名「Ｑ−Ｔｙｐｅ」等の市販品を用いることができる。
【００３７】
上記人工毛髪用ポリエステル系繊維へのジメチルシリコーン系油剤及び帯電防止剤の付着は、特に限定されないが、例えば、上記ジメチルシリコーン系油剤及び帯電防止剤を含む油剤処理液に上記人工毛髪用ポリエステル系繊維を浸漬することで行うことができる。上記油剤処理液は、上記ジメチルシリコーン系油剤及び帯電防止剤を水性媒体に分散又は溶解、好ましくは分散させて得ることができる。水性媒体は、好ましくは水であり、例えば、蒸留水、イオン交換水、及び超純水等が使用できる。
【００３８】
上記人工毛髪用ポリエステル系繊維における油剤（ジメチルシリコーン系油剤及び/又は帯電防止剤）の付着量は、以下のように測定することができる。まず、繊維２ｇをエタノール：シクロヘキサン＝１：１（重量割合）の混合溶剤３０ｇに浸漬させて油剤を溶解させる。得られた溶解物から溶剤のみを抽出して気化させ、残った油成分（油剤の混合物）の重量を測定する。次に油剤の混合物をＴＨＦに溶解させて、ガスクロマトグラフ（Ａｇｉｌｅｎｔ  Ｔｅｃｈｎｏｌｏｇｉｅｓ社製、「ＧＣ６８９０Ｎ」）でＴＨＦ溶解物の分析を行い、検出ピークのＭＳスペクトルをライブラリー検索して、油剤の混合物における各種油剤成分の特定と各種油剤成分の含有量を求める。そして、下記式により、各種油剤成分（各種ジメチルシリコーン系油剤や帯電防止剤）の付着量を算出する。
各種油剤成分の付着量（％）＝［（油剤の混合物の重量×油剤の混合物中の各種油剤成分の含有量）/繊維の重量］×１００
【００３９】
上記人工毛髪用ポリエステル系繊維は、表面粗さＲａが０．０７〜０．２μｍの範囲であることが好ましい。表面粗さＲａが０．０７μｍ以上であるとシリコーンのベタツキ感が顕著となって触感が悪化することがない。また、表面粗さＲａが０．２μｍ以下であると櫛通り性が著しく低下することがない。上記人工毛髪用ポリエステル系繊維の表面粗さＲａの上限は、０．１５μｍ以下であることがより好ましく、０．１１μｍ以下であることがさらに好ましい。上記人工毛髪用ポリエステル系繊維の表面粗さＲａの下限は、０．０８μｍ以上であることがより好ましい。
【００４０】
上記人工毛髪用ポリエステル系繊維の表面粗さＲａは、レーザー顕微鏡（株式会社キーエンス製「ＶＫ−８５００」）を用いて、対物レンズ５０倍且つ測定の間隔０．０２μｍの条件下で測定した繊維の長手方向３００μｍにおける粗さ曲線より、ＪＩＳ  Ｂ  ０６０１で規定された計算式によって、算出した算術平均粗さ（Ｒａ）をいう。
【００４１】
上記人工毛髪用ポリエステル系繊維は、着色されてもよく、市場の需要の観点から、黒系の濃色に着色されていることが好ましい。上記人工毛髪用ポリエステル系繊維の着色は、原着法又は後染色法により行うことができる。上記人工毛髪用ポリエステル系繊維は、繊維中に顔料又は染料を０．１〜２重量％含むことが好ましい。上記顔料又は染料が０．１重量％以上であると十分に着色される。また、上記顔料又は染料が２重量％以下であると、顔料又は染料により触感が悪化することもない。上記顔料としては、一般的に使用されるものであればよく、特に限定されない。例えば、有機系の黒色、黄色、赤色、褐色等の顔料及び無機系黒色、黄色、赤色、褐色等の顔料を用いることができる。また、上記染料としては、一般的に使用されるものであればよく、特に限定されない。例えば、有機系の黒色、黄色、赤色、褐色等の染料及び無機系の黒色、黄色、赤色、褐色等の染料等を用いることができる。また、二種以上の顔料及び染料を混合して調色して用いてもよい。
【００４２】
上記人工毛髪用ポリエステル系繊維は、必要に応じて、耐熱剤、安定剤、蛍光剤、酸化防止剤、静電防止剤等の各種添加剤を含有してもよい。
【００４３】
上記人工毛髪用ポリエステル系繊維は、ポリエステル樹脂、臭素化エポキシ系難燃剤及び酸化アンチモン等を含むポリエステル樹脂組成物を溶融紡糸し、繊維軸方向に対して平行方向の断面において、上記ポリエステル樹脂中に島状に分散している臭素化エポキシ系難燃剤の凝集体を形成することで製造することができる。例えば、上述したポリエステル樹脂、臭素化エポキシ系難燃剤、酸化アンチモン等の各成分をドライブレンドしたポリエステル樹脂組成物を、種々の一般的な混練機を用いて溶融混練してペレット化した後、溶融紡糸することにより作製することができる。上記混練機としては、例えば、一軸押出機、二軸押出機、ロール、バンバリーミキサー、ニーダー等が挙げられる。中でも、二軸押出機が、混練度の調整、操作の簡便性の点から好ましい。
【００４４】
上記人工毛髪用ポリエステル系繊維を、通常の溶融紡糸法で溶融紡糸する場合には、例えば、押出機、ギアポンプ、口金等の温度を２５０℃以上３００℃以下とし、溶融紡糸し、紡出糸条を加熱筒に通過させた後、ポリエステル樹脂のガラス転移点以下に冷却し、５０ｍ／分以上５０００ｍ／分以下の速度で引き取ることにより紡出糸条（未延伸糸）が得られる。また、紡出糸条を冷却用の水を入れた水槽で冷却し、繊度のコントロールを行なうことも可能である。加熱筒の温度と長さ、冷却風の温度と吹付量、冷却水槽の温度、冷却時間及び引取速度は、ポリマーの吐出量及び口金の孔数によって適宜調整することができる。
【００４５】
得られた紡出糸条（未延伸糸）は熱延伸されることが好ましい。延伸は、紡出糸条を一旦巻き取ってから延伸する２工程法と、紡出糸条を巻き取ることなく連続して延伸する直接紡糸延伸法のいずれかの方法によって行ってもよい。熱延伸は、１段延伸法又は２段以上の多段延伸法で行なうことができる。熱延伸における加熱手段としては、加熱ローラ、ヒートプレート、スチームジェット装置、温水槽等を使用することができ、これらを適宜併用することもできる。
【００４６】
得られた延伸糸（人工毛髪用ポリエステル系繊維）は、上述したジメチルシリコーン系油剤及び帯電防止剤を含む油剤処理液に浸漬することで、繊維表面にジメチルシリコーン系油剤及び帯電防止剤を付着させることができる。
【００４７】
上記人工毛髪用ポリエステル系繊維は、人工毛髪に適するという観点から、繊度が１０〜１００ｄｔｅｘであることが好ましい。上記人工毛髪用ポリエステル系繊維の繊度の下限値は、より好ましくは２０ｄｔｅｘ以上であり、さらに好ましくは３５ｄｔｅｘ以上である。上記人工毛髪用ポリエステル系繊維の繊度の上限値は、より好ましくは９０ｄｔｅｘ以下であり、さらに好ましくは８０ｄｔｅｘ以下である。
【００４８】
本発明の人工毛髪用ポリエステル系繊維は、単独で用いてもよく、人毛、獣毛、ポリ塩化ビニル系繊維、モダアクリル繊維、ポリアミド系繊維、ポリオレフィン系繊維、再生蛋白繊維及び他のポリエステル系繊維からなる群から選ばれる少なくとも１つの繊維と組み合わせて用いてもよい。
【００４９】
本発明の人工毛髪用ポリエステル系繊維を用いて頭飾製品を形成することができる。上記頭飾製品としては、特に限定されないが、例えば、ヘアーウィッグ、かつら、ウィービング、ヘアーエクステンション、ブレードヘアー、ヘアーアクセサリー、ドールヘアー等が挙げられる。
【００５０】
上記頭飾製品は、本発明の人工毛髪用ポリエステル系繊維のみで構成されていてもよい。また、上記頭飾製品は、上記人工毛髪用ポリエステル系繊維に加えて、さらに、人毛、獣毛、ポリ塩化ビニル系繊維、モダアクリル繊維、ポリアミド系繊維、ポリオレフィン系繊維、再生蛋白繊維及び他のポリエステル系繊維からなる群から選ばれる少なくとも１つの繊維を含んでもよい。
【実施例】
【００５１】
以下、本発明を実施例に基づいてさらに具体的に説明する。なお、本発明はこれらの実施例に限定されるものではない。
【００５２】
（実施例１〜１２、比較例１〜９）
ポリエチレンテレフタレート（三菱化学株式会社製、商品名「ＢＫ−２１８０」）１００重量部、臭素化エポキシ系難燃剤（阪本薬品工業株式会社製、商品名「ＳＲ−Ｔ２ＭＰ」）２０重量部及び三酸化アンチモン（日本精鉱株式会社製、商品名「ＰＡＴＯＸ−Ｍ」）２重量部を混合した混合物を水分量１００ｐｐｍ以下に乾燥した。乾燥後の混合物に顔料のトータル濃度（含有量）が０．７重量％になるとともに、黒色顔料（大日精化工業株式会社製、商品名「ＰＥＳＭ２２３６７ＢＬＡＣＫ（１００）Ｄ」）：黄色顔料（大日精化工業株式会社製、商品名「ＰＥＳＭ１００１ＹＥＬＬＯＷ（１００）Ｄ」）：赤色顔料（大日精化工業株式会社製、商品名「ＰＥＳＭ３００５ＲＥＤ（１００）Ｄ」）の重量割合が６０:２５:１５になるように顔料を添加してドライブレンドした。得られたポリエステル樹脂組成物を二軸押出機（日本製鋼所株式会社製、商品名「ＴＥＸ４４」）に供給し、バレル設定温度２７０℃で溶融混練し、ペレット化した。得られたペレットを水分率１００ｐｐｍ以下に乾燥させた。次いで、乾燥したペレットを、溶融紡糸機（シンコーマシナリー株式会社製、商品名「ＳＶ３０」）に供給し、バレル設定温度２７０℃で、扁平比が１．４：１の繭形断面ノズル孔を有する紡糸口金より溶融ポリマーを吐出し、２０℃の冷却風により空冷し、１００ｍ／分の速度で巻き取って未延伸糸を得た。得られた未延伸糸を、７５℃に加熱したヒートロールを用いて３．５倍に延伸し、１８０℃に加熱したヒートロールで熱処理した。得られた延伸糸を、各種油剤の付着量が下記表１〜表２に示す値になるように、所定の濃度の油剤処理液に浸漬させた後、ニップロールを通して含水率を１５％に調整し、１５０℃で乾燥させたのちに、３０ｍ／分の速度で巻き取り、繊度が約６５ｄｔｅｘ程度のポリエステル系繊維（マルチフィラメント）を得た。上記油剤処理液は、イオン交換水に、下記表１〜表２に示すジメチルシリコーン系油剤と帯電防止剤を所定の濃度になるように添加して調整した。
【００５３】
（比較例１０〜１３）
ポリエチレンテレフタレート（三菱化学株式会社製、商品名「ＢＫ−２１８０」）１００重量部、臭素化エポキシ系難燃剤（阪本薬品工業株式会社製、商品名「ＳＲ−Ｔ２ＭＰ」）２０重量部及びアンチモン酸ナトリウム（日本精鉱株式会社製、商品名「ＳＡ−Ａ」）２重量部を混合した混合物を水分量１００ｐｐｍ以下に乾燥した。乾燥後の混合物に顔料のトータル濃度（含有量）が０．７重量％になるとともに、黒色顔料（大日精化工業株式会社製、商品名「ＰＥＳＭ２２３６７ＢＬＡＣＫ（１００）Ｄ」）：黄色顔料（大日精化工業株式会社製、商品名「ＰＥＳＭ１００１ＹＥＬＬＯＷ（１００）Ｄ」）：赤色顔料（大日精化工業株式会社製、商品名「ＰＥＳＭ３００５ＲＥＤ（１００）Ｄ」）の重量割合が６０:２５:１５になるように顔料を添加してドライブレンドした。得られたポリエステル樹脂組成物を二軸押出機（日本製鋼所株式会社製、商品名「ＴＥＸ４４」）に供給し、バレル設定温度２７０℃で溶融混練し、ペレット化した。得られたペレットを水分率１００ｐｐｍ以下に乾燥させた。次いで、乾燥したペレットを、溶融紡糸機（シンコーマシナリー株式会社製、商品名「ＳＶ３０」）に供給し、バレル設定温度２７０℃で、扁平比が１．４：１の繭形断面ノズル孔を有する紡糸口金より溶融ポリマーを吐出し、２０℃の冷却風により空冷し、１００ｍ／分の速度で巻き取って未延伸糸を得た。得られた未延伸糸を、７５℃に加熱したヒートロールを用いて３．５倍に延伸し、１８０℃に加熱したヒートロールで熱処理した。得られた延伸糸を、各種油剤の付着量が下記表２に示す値になるように、所定の濃度の油剤処理液に浸漬させた後、ニップロールを通して含水率を１５％に調整し、１５０℃で乾燥させたのちに、３０ｍ／分の速度で巻き取り、繊度が約６５ｄｔｅｘ程度のポリエステル系繊維（マルチフィラメント）を得た。上記油剤処理液は、イオン交換水に、下記表２に示すジメチルシリコーン系油剤と帯電防止剤を所定の濃度になるように添加して調整した。
【００５４】
実施例及び比較例で用いたジメチルシリコーン系油剤及び帯電防止剤を下記に示した。
（１）ジメチルシリコーン系油剤：ＭＯＭＥＮＴＩＶＥ製、品名「Ｓｉｌｓｏｆｔ  ＥＭ２０２Ｃ」、粘度４０ｍｍ2／ｓ
（２）ジメチルシリコーン系油剤：信越化学工業株式会社製、品名「ＫＭ−９７３８」、粘度１万ｍｍ2／ｓ
（３）ジメチルシリコーン系油剤：竹本油脂株式会社製、品名「Ｋ９０１」、粘度１０万ｍｍ2／ｓ
（４）ジメチルシリコーン系油剤：松本油脂製薬株式会社製、品名「Ｌ油剤」、粘度５０万ｍｍ2／ｓ
（５）ジメチルシリコーン系油剤：松本油脂製薬株式会社製、品名「Ｍ油剤」、粘度３０００万ｍｍ2／ｓ
（６）帯電防止剤：第４級アンモニウム塩系帯電防止剤、丸菱油化工業株式会社製、品名「加工油剤  Ｎｏ．２９」
（７）帯電防止剤：ポリエーテル系帯電防止剤、丸菱油化工業株式会社製、品名「Ｑ−ｔｙｐｅ」
【００５５】
実施例１〜１２及び比較例１〜１３のポリエステル系繊維において、繊維軸方向に対して平行方向の断面における臭素化エポキシ系難燃剤の凝集体の対角幅、針状比、３６０μｍ2あたりの個数を下記のように測定した。実施例１〜１２及び比較例１〜１３のポリエステル系繊維における各種油剤成分の付着量を下記のように測定した。実施例１〜１２及び比較例１〜１３のポリエステル系繊維の表面粗さＲａを下記のように測定した。また、実施例１〜１２及び比較例１〜１３のポリエステル系繊維の光沢、触感、櫛通り性を下記のように評価した。これらの結果を下記表１〜表２に示した。
【００５６】
（臭素化エポキシ系難燃剤の凝集体の評価）
臭素化エポキシ系難燃剤の凝集体の対角幅、針状比及び３６０μｍ2あたりの個数は、下記分析方法で観察・測定した。繊維軸方向に対して平行方向の断面の断面作製（イオンミリング加工）は、クロスセクションポリッシャー（ＣＰ）装置（日本電子株式会社製「ＳＭ−０９０２０ＣＰ」）を用い、加速電圧６ｋＶの加工条件で行った。形態観察は、電界放出型走査電子顕微鏡（ＦＥ−ＳＥＭ）装置（カールツァイス製「ＵＬＴＲＡ  ｐｌｕｓ」を用い、加速電圧２ｋＶ下で観察した。試料の組成像は平均原子番号に依存するため、重元素がある部分では明るく、軽元素がある部分では暗い像が得られる。今回、試料はポリエチレンテレフタレート、臭素化エポキシ系難燃剤、アンチモン化合物を含むため、組成像は、（１）アンチモン化合物、（２）臭素化エポキシ系難燃剤、（３）ポリエチレンテレフタレートの順で明るい像が得られる。すなわち、ポリエチレンテレフタレートの像が一番暗い。得られた画像から、画像解析ソフト（三谷商事株式会社製「ｗｉｎＲＯＯＦ」）を用い、臭素化エポキシ系難燃剤の凝集体の対角幅、針状比、３６０μｍ2あたりの個数を測定した。
【００５７】
（油剤の付着量）
まず、繊維２ｇをエタノール：シクロヘキサン＝１：１（重量割合）の混合溶剤３０ｇに浸漬させて油剤を溶解させた。得られた溶解物から溶剤のみを抽出して気化させ、残った油成分（油剤の混合物）の重量を測定した。次に油剤の混合物をＴＨＦに溶解させて、ガスクロマトグラフ（Ａｇｉｌｅｎｔ  Ｔｅｃｈｎｏｌｏｇｉｅｓ社製、「ＧＣ６８９０Ｎ」）でＴＨＦ溶解物の分析を行い、検出ピークのＭＳスペクトルをライブラリー検索して、油剤の混合物における各種油剤成分の特定と各種油剤成分の含有量を求めた。そして、下記式により、各種油剤成分（各種ジメチルシリコーン系油剤や帯電防止剤）の付着量を算出した。
各種油剤成分の付着量（％）＝［（油剤の混合物の重量×油剤の混合物中の各種油剤成分の含有量）/繊維の重量］×１００
【００５８】
（繊維の表面粗さ）
レーザー顕微鏡（株式会社キーエンス製「ＶＫ−８５００」）を用いて、対物レンズ５０倍且つ測定の間隔０．０２μｍの条件下で測定した繊維の長手方向３００μｍにおける粗さ曲線より、ＪＩＳ  Ｂ  ０６０１で規定された計算式によって、算術平均粗さ（Ｒａ）を算出した。
【００５９】
（光沢評価）
長さ３０ｃｍ、総繊度１０万ｄｔｅｘのトウフィラメントを用い、太陽光のもと、人毛（中国人の頭髪）との比較により、以下の基準で官能評価した。
Ａ：人毛の光沢と同等である。
Ｂ：人毛の光沢とほぼ同等である。
Ｃ：人毛の光沢とやや差がある。
Ｄ：人毛の光沢とかなり差がある。
【００６０】
（触感）
長さ３０ｃｍ、総繊度１０万ｄｔｅｘのトウフィラメントを用い、人毛との比較により、以下の基準で官能評価した。
Ａ：人毛とほぼ同等の触感
Ｂ：若干のキシミ感或いはベタツキ感はあるが、頭髪製品として問題はないレベルの触感
Ｃ：キシミ感或いはベタツキ感はあるが、頭髪製品として適用できるレベルの触感
Ｄ：キシミ感或いはベタツキ感が強く、頭髪製品として適用できない人毛とかけ離れた触感
【００６１】
（櫛通り性）
長さ３０ｃｍ、総繊度１０万ｄｔｅｘのトウフィラメントを用い、トウフィラメントにポリアセタール樹脂製くし（株式会社植原セル製、商品名「ニューデルリンコーム＃８２６）を０．３ｍ／ｓの速さでトウフィラメントの上部３ｃｍの所から下へ、完全に３０回以上通過させ、くしの通り易さを評価した。
Ａ：抵抗がなく、くしが極めて通りやすい。
Ｂ：ほとんど抵抗がなく、くしが通りやすい。
Ｃ：若干抵抗があり、くしはやや通りにくい。
Ｄ：抵抗がある或いは途中で引っかかり、くしが通りにくい。
Ｅ：くしが通らない
【００６２】
【表１】
2015094050.tif 000005
【００６３】
【表２】
2015094050.tif 000006
【００６４】
上記表１の結果から分かるように、繊維軸方向に対して平行方向の断面において、ポリエステル樹脂中に島状に分散している臭素化エポキシ系難燃剤の凝集体を有し、繊維表面に、粘度が１万〜５０００万ｍｍ2/ｓのジメチルシリコーン系油剤が繊維重量に対して０．０４〜０．４５重量％と、帯電防止剤が繊維重量に対して０．０３〜０．３重量％付着している実施例１〜１２の人工毛髪用ポリエステル系繊維は、光沢と触感が人毛とはかけ離れず、櫛通り性も悪くなかった。ジメチルシリコーン系油剤の粘度が１０万ｍｍ2/ｓ以上であると、より櫛通り性と触感が向上することが分かった。特に、ジメチルシリコーン系油剤の粘度が１０万〜１００万ｍｍ2/ｓであり、ジメチルシリコーン系油剤の付着量が繊維重量に対して０．０５〜０．３重量％であると、光沢、触感及び櫛通り性のいずれも良好であった。
【００６５】
一方、繊維表面に帯電防止剤が付着していない比較例１のポリエステル系繊維は、静電気による絡みが発生し、くしが通らなかった。繊維表面にジメチルシリコーン系油剤が付着していない比較例２、ジメチルシリコーン系油剤の粘度が１万ｍｍ2/ｓ未満である比較例３〜４、ジメチルシリコーン系油剤の付着量が繊維重量に対して０．０４重量％未満の比較例６及び比較例８のポリエステル系繊維は、繊維表面の滑りが足りず、くしが通らなかった。ジメチルシリコーン系油剤の付着量が繊維重量に対して０．４５重量％を超える比較例５、比較例７及び比較例９のポリエステル系繊維は、ベタツキが強く触感が悪い上、光沢が高くなりすぎて人毛の光沢とかけ離れた光沢になっていた。繊維軸方向に対して平行方向の断面において、ポリエステル樹脂中に島状に分散している臭素化エポキシ系難燃剤の凝集体を有しない比較例１０〜１３のポリエステル系繊維は、光沢が高く人毛の光沢とかけ離れた光沢になっていた。また、粘度が５０万ｍｍ2/ｓのジメチルシリコーン系油剤が付着されている比較例１２及び比較例１３のポリエステル系繊維は、ジメチルシリコーン系油剤の付着量が繊維重量に対してそれぞれ０．０５重量％、０．２重量％であるにも関わらず、触感も悪かった。
【符号の説明】
【００６６】
１００  繊維軸方向に対して平行方向の断面
１０  ポリエステル樹脂
２０  臭素化エポキシ系難燃剤の凝集体
【図１】
2015094050.tif 000007